СПОСОБ ПОЛУЧЕНИЯ ПОЛНОСТЬЮ ТВЕРДОТЕЛЬНОГО АККУМУЛЯТОРА

1. Способ получения полностью твердотельного аккумулятора, содержащего слой твердого электролита между слоем положительного электрода и слоем отрицательного электрода, включающий:
этап нанесения покрытия или пропитывания по меньшей мере одного из слоя положительного электрода и слоя отрицательного электрода раствором твердого электролита, полученным растворением боргидридного соединения, служащего в качестве твердого электролита, в растворителе; и
этап удаления растворителя из нанесенного или использованного в качестве пропитки раствора твердого электролита и обеспечения осаждения твердого электролита на по меньшей мере одном из слоя положительного электрода и слоя отрицательного электрода.
2. Способ по п. 1, в котором этап обеспечения осаждения твердого электролита включает формирование слоя твердого электролита на по меньшей мере одном из слоя положительного электрода и слоя отрицательного электрода.
3. Способ по п. 1, включающий этап дополнительного нанесения покрытия на по меньшей мере один из слоя положительного электрода и слоя отрицательного электрода, на котором обеспечено осаждение твердого электролита, с применением раствора твердого электролита, удаления растворителя из раствора твердого электролита и формирования слоя твердого электролита на по меньшей мере одном из слоя положительного электрода и слоя отрицательного электрода.
4. Способ по п. 1, включающий этап получения слоя твердого электролита посредством пропитывания подложки раствором твердого электролита и удаления растворителя из раствора твердого электролита.
5. Способ по любому из пп. 2-4, который включает этап связывания слоя положительного электрода со слоем отрицательного электрода таким образом, что слой твердого электролита расположен между слоем положительного электрода и слоем отрицательного электрода.
6. Способ по п. 5, в котором прессующее давление на этапе связывания слоя положительного электрода со слоем отрицательного электрода составляет от 0,001 МПа до 10 МПа.
7. Способ по п. 2 или 3, в котором по меньшей мере один из слоя положительного электрода и слоя отрицательного электрода, на котором сформирован слой твердого электролита, формируют без прессования.
4
4
4
4
2
5
4
2
5
4
2
4
4
2
4
4
2
4
2
12
12
2
10
10
11
12
9
10
8. Способ по любому из пп. 1-7, в котором боргидридное соединение содержит по меньшей мере одно соединение, выбранное из группы, состоящей из LiBH, материала на основе LiBH-LiI, 3LiBH-LiI, материала на основе LiBH-PS, 9LiBH-PS, материала на основе LiBH-PI, 9LiBH-PI, 85LiBH-15PI, LiBH, LiBH, LiCBH и LiCBH.
4
9. Способ по п. 8, в котором боргидридное соединение содержит LiBH.
2
10. Способ по любому из пп. 1-9, в котором растворитель содержит по меньшей мере один растворитель, выбранный из группы, состоящей из HO, растворителя на основе спирта, растворителя на основе простого эфира и растворителя на основе нитрила.
11. Способ по п. 10, в котором растворитель содержит по меньшей мере один растворитель, выбранный из группы, состоящей из тетрагидрофурана и ацетонитрила.
12. Способ по любому из пп. 1-11, в котором слой положительного электрода содержит активный материал положительного электрода, и причем электрический потенциал активного материала положительного электрода относительно лития составляет 3,0 В или менее.
13. Способ по любому из пп. 1-12, в котором слой положительного электрода содержит активный материал положительного электрода на основе серы.
14. Способ по любому из пп. 1-13, в котором слой отрицательного электрода содержит по меньшей мере одно соединение, выбранное из группы, состоящей из кремния, олова, кремнийсодержащего соединения и оловосодержащего соединения в качестве активного материала отрицательного электрода.
15. Способ по п. 14, в котором в качестве активного материала отрицательного электрода присутствует SiO.
16. Способ получения полностью твердотельного аккумулятора, содержащего слой твердого электролита между слоем положительного электрода и слоем отрицательного электрода, включающий:
этап нанесения покрытия или пропитывания по меньшей мере одного из слоя положительного электрода и слоя отрицательного электрода расплавленной солью, полученной плавлением боргидридного соединения, служащего в качестве твердого электролита; и
этап охлаждения расплавленной соли и обеспечения осаждения твердого электролита на по меньшей мере одном из слоя положительного электрода и слоя отрицательного электрода.